(57)【要約】基材から欠落しにくく、圧縮永久歪みが小さい塗膜を与える塗料組成物を提供する。フッ素ゴム、ポリオール系加硫剤、アミノ基含有金属化合物及び有機溶剤を含み、前記フッ素ゴム１００質量部に対し、前記ポリオール系加硫剤及び前記アミノ基含有金属化合物を合計で０．１〜４．９９質量部含むことを特徴とするフッ素ゴム塗料組成物である。【特許請求の範囲】
【請求項１】
フッ素ゴム、ポリオール系加硫剤、アミノ基含有金属化合物及び有機溶剤を含み、
前記フッ素ゴム１００質量部に対し、前記ポリオール系加硫剤及び前記アミノ基含有金属化合物を合計で０．１〜４．９９質量部含むことを特徴とするフッ素ゴム塗料組成物。
【請求項２】
前記ポリオール系加硫剤と前記アミノ基含有金属化合物との質量比が１．０：０．１〜１．０：１．２である請求項１記載のフッ素ゴム塗料組成物。
【請求項３】
前記アミノ基含有金属化合物の金属が、Ｓｉ、Ａｌ、Ｔｉ及びＺｒからなる群より選択される少なくとも１種である請求項１又は２記載のフッ素ゴム塗料組成物。
【請求項４】
前記フッ素ゴム１００質量部に対し、前記ポリオール系加硫剤が０．１〜３質量部、前記アミノ基含有金属化合物が０．１〜２質量部である請求項１〜３のいずれかに記載のフッ素ゴム塗料組成物。
【請求項５】
更に、安定剤を含む請求項１〜４のいずれかに記載のフッ素ゴム塗料組成物。
【請求項６】
前記安定剤は、オルトエステル系化合物である請求項５記載のフッ素ゴム塗料組成物。
【請求項７】
更に、表面調整剤を含む請求項１〜６のいずれかに記載のフッ素ゴム塗料組成物。
【請求項８】
更に、消泡剤を含む請求項１〜７のいずれかに記載のフッ素ゴム塗料組成物。
【請求項９】
金属板と、
前記金属板の片面又は両面に設けられた、請求項１〜８のいずれかに記載のフッ素ゴム塗料組成物から形成された塗膜と
を有することを特徴とする塗装物品。
【請求項１０】
フッ素ゴムコートガスケット材料である請求項９記載の塗装物品。
【発明の詳細な説明】
【技術分野】
【０００１】
本開示は、フッ素ゴム塗料組成物及び塗装物品に関する。
【背景技術】
【０００２】
フッ素ゴムは、その優れた耐熱性、耐油性、耐溶剤性、耐薬品性を利用して、成形品のほか、コーティングにも用いられ、後者としては、例えば、織物、繊維、金属、プラスチック、ゴム、その他種々の基材に塗装又は含浸して、工業用材料として広く用いられている。【０００３】
特許文献１には、フッ素ゴム、ポリオール系加硫剤、フッ素ゴム１００重量部に対し１５重量部のアミノ基含有金属化合物、メチルイソブチルケトン等を含む塗料が記載されている。【０００４】
特許文献２には、フッ素ゴム、ポリオール系加硫剤、プロピレングリコールジアセテート（増粘剤）、メチルイソブチルケトン（良溶剤）、イソパラフィン系溶剤（消泡有機液体）等を含む塗料が記載されている。
【先行技術文献】
【特許文献】
【０００５】
【特許文献１】特開２００２−３３８８７２号公報
【特許文献２】特開２００６−０７０１３２号公報
【発明の概要】
【発明が解決しようとする課題】
【０００６】
本開示は、基材から欠落しにくく、圧縮永久歪みが小さい塗膜を与える塗料組成物、並びに、そのような塗膜を備える塗装物品を提供することを目的とする。
【課題を解決するための手段】
【０００７】
本開示は、フッ素ゴム、ポリオール系加硫剤、アミノ基含有金属化合物及び有機溶剤を含み、
上記フッ素ゴム１００質量部に対し、上記ポリオール系加硫剤及び上記アミノ基含有金属化合物を合計で０．１〜４．９９質量部含むことを特徴とするフッ素ゴム塗料組成物に関する。【０００８】
上記ポリオール系加硫剤と上記アミノ基含有金属化合物との質量比が１．０：０．１〜１．０：１．２であることが好ましい。【０００９】
上記アミノ基含有金属化合物の金属が、Ｓｉ、Ａｌ、Ｔｉ及びＺｒからなる群より選択される少なくとも１種であることが好ましい。【００１０】
上記フッ素ゴム１００質量部に対し、上記ポリオール系加硫剤が０．１〜３質量部、上記アミノ基含有金属化合物が０．１〜２質量部であることが好ましい。【００１１】
上記フッ素ゴム塗料組成物は、更に、安定剤を含むことが好ましい。【００１２】
上記安定剤は、オルトエステル系化合物であることが好ましい。【００１３】
上記フッ素ゴム塗料組成物は、更に、表面調整剤を含むことが好ましい。【００１４】
上記フッ素ゴム塗料組成物は、更に、消泡剤を含むことが好ましい。【００１５】
本開示は、金属板と、
上記金属板の片面又は両面に設けられた、上記フッ素ゴム塗料組成物から形成された塗膜と
を有することを特徴とする塗装物品にも関する。【００１６】
上記塗装物品は、フッ素ゴムコートガスケット材料であることが好ましい。
【発明の効果】
【００１７】
本開示によれば、基材から欠落しにくく、圧縮永久歪みが小さい塗膜を与える塗料組成物、並びに、そのような塗膜を備える塗装物品を提供することができる。
【発明を実施するための形態】
【００１８】
以下、本開示を具体的に説明する。
本開示は、フッ素ゴム、ポリオール系加硫剤、アミノ基含有金属化合物及び有機溶剤を含み、上記フッ素ゴム１００質量部に対し、上記ポリオール系加硫剤及び上記アミノ基含有金属化合物を合計で０．１〜４．９９質量部含むことを特徴とするフッ素ゴム塗料組成物に関する。
本開示のフッ素ゴム塗料組成物は、上記成分を含むので、基材から欠落しにくく（塗膜がヘタリにくく）、圧縮永久歪みが小さい塗膜を与えることができる。したがって、上記塗料組成物をシール材に適用する場合には、優れたシール性が得られる。
本開示の塗料組成物は、また、塗料安定性にも優れる。
【００１９】
上記フッ素ゴムとしては、ビニリデンフルオライド［ＶｄＦ］系フッ素ゴム、テトラフルオロエチレン［ＴＦＥ］／プロピレン［Ｐｒ］系フッ素ゴム、ＴＦＥ／Ｐｒ／ＶｄＦ系フッ素ゴム、エチレン［Ｅｔ］／ヘキサフルオロプロピレン［ＨＦＰ］系フッ素ゴム、Ｅｔ／ＨＦＰ／ＶｄＦ系フッ素ゴム、Ｅｔ／ＨＦＰ／ＴＦＥ系フッ素ゴム、フルオロシリコーン系フッ素ゴム、フルオロホスファゼン系フッ素ゴム等が挙げられる。なかでもＶｄＦ系フッ素ゴムが好ましい。
上記フッ素ゴムは、１種又は２種以上を用いることができる。
【００２０】
上記ＶｄＦ系フッ素ゴムとしては、ＶｄＦ／ＨＦＰ共重合体、ＶｄＦ／ＴＦＥ／ＨＦＰ共重合体、ＶｄＦ／クロロトリフルオロエチレン［ＣＴＦＥ］共重合体、ＶｄＦ／ＣＴＦＥ／ＴＦＥ共重合体、ＶｄＦ／パーフルオロ（アルキルビニルエーテル）［ＰＡＶＥ］共重合体、ＶｄＦ／ＴＦＥ／ＰＡＶＥ共重合体、ＶｄＦ／ＨＦＰ／ＰＡＶＥ共重合体、ＶｄＦ／ＨＦＰ／ＴＦＥ／ＰＡＶＥ共重合体、ＶｄＦ／ＴＦＥ／Ｐｒ共重合体、ＶｄＦ／Ｅｔ／ＨＦＰ共重合体、ＶｄＦ／式（１）で表される含フッ素単量体の共重合体等が挙げられる。
式（１）：
ＣＨ２＝ＣＦＲｆ            （１）
（式中、Ｒｆは炭素数１〜１２の直鎖状又は分岐状のフルオロアルキル基）
【００２１】
上記ポリオール系加硫剤としては、ポリオール加硫系フッ素ゴムに通常使用される加硫剤を用いることができる。上記ポリオール系加硫剤としては、水酸基、特にフェノール性水酸基を分子内に少なくとも２個有する化合物であって、加硫性能を有するものが挙げられ、この化合物は、高分子化合物であってもよい。
【００２２】
上記ポリオール系加硫剤としては、なかでも、ビスフェノールＡ、ビスフェノールＡＦ、ヒドロキノン等のフェノール誘導体及びそれらの塩；フェノール樹脂等のエノール型水酸基を分子内に２個以上有するポリヒドロキシ化合物及びそれらの塩；式：Ｒｆ１（ＣＨ２ＯＨ）２（Ｒｆ１はパーフルオロアルキルポリエーテル基を示す。）で表される化合物等が好ましい。
上記ポリオール系加硫剤としては、上記以外にも、フッ素ゴム用ポリオール系加硫剤として市販されているものはいずれも使用することができる。
上記ポリオール系加硫剤は、１種又は２種以上を用いることができる。
【００２３】
上記ポリオール系加硫剤は、上記フッ素ゴム１００質量部に対して、０．１〜３質量部用いることが好ましい。より好ましい下限は０．５質量部であり、より好ましい上限は２．５質量部である。
【００２４】
本開示の塗料組成物においては、加硫を促進させるために、加硫助剤を用いることもできる。上記加硫助剤としては、アルキル及びアラルキル第４級アンモニウム塩；第４級１，８−ジアザ−ビシクロ［５．４．０］−７−ウンデセニウム塩等の第４級アンモニウム塩；３級アミン；４級ホスホニウム塩等が挙げられる。
【００２５】
上記加硫助剤を使用する場合の使用量は、例えば、上記フッ素ゴム１００質量部に対して０〜１０質量部である。好ましい下限は０．１質量部、より好ましい下限は０．３質量部であり、好ましい上限は５質量部である。
【００２６】
上記アミノ基含有金属化合物としては、Ｓｉ、Ａｌ、Ｔｉ及びＺｒからなる群より選択される少なくとも１種の金属を含むアミノ基含有金属化合物が好ましい。
好ましいアミノ基含有金属化合物としては、アミノ基含有シランカップリング剤、アミノ基含有アルミニウムカップリング剤、アミノ基含有チタンカップリング剤、アミノ基含有ジルコニウムカップリング剤が挙げられる。
好ましいアミノ基含有シランカップリング剤としては、γ−アミノプロピルトリエトキシシラン、Ｎ−β−アミノエチル−γ−アミノプロピルトリメトキシシラン、Ｎ−（トリメトキシシリルプロピル）エチレンジアミン、Ｎ−β−アミノエチル−γ−アミノプロピルメチルジメトキシシラン、γ−ウレイドプロピルトリエトキシシラン、β−アミノエチル−β−アミノエチル−γ−アミノプロピルトリメトキシシラン等が挙げられる。
上記アミノ基含有金属化合物は、１種類を用いてもよいし、２種以上を併用してもよい。
【００２７】
上記アミノ基含有金属化合物は、上記フッ素ゴム１００質量部に対して、０．１〜２質量部用いることが好ましい。より好ましい下限は０．５質量部であり、より好ましい上限は１．５質量部である。
【００２８】
本開示の塗料組成物は、上記フッ素ゴム１００質量部に対し、上記ポリオール系加硫剤及び上記アミノ基含有金属化合物を合計で０．１〜４．９９質量部含む。上記ポリオール系加硫剤及び上記アミノ基含有金属化合物の合計量が上記範囲内にあることにより、基材から欠落しにくく、圧縮永久歪みが小さい塗膜が得られる。また、塗料安定性に優れる。
上記ポリオール系加硫剤及び上記アミノ基含有金属化合物の合計量は、上記フッ素ゴム１００質量部に対し、１質量部以上であることが好ましく、２質量部以上であることがより好ましく、２．２質量部以上であることが更に好ましい。また、４．５質量部以下であることが好ましく、４質量部以下であることがより好ましい。
【００２９】
上記ポリオール系加硫剤と上記アミノ基含有金属化合物との質量比（ポリオール系加硫剤：アミノ基含有金属化合物）は、１．０：０．１〜１．０：１．２であることが好ましい。上記質量比が上記範囲内にあると、基材から一層欠落しにくく、圧縮永久歪みが一層小さい塗膜が得られる。
上記質量比は、１．０：０．２〜１．０：１．０であることがより好ましく、１．０：０．５〜１．０：０．９であることが更に好ましい。
【００３０】
本開示の塗料組成物は、有機溶剤を含む。本開示の塗料組成物は、溶剤系塗料であってよい。
上記有機溶剤は、特に限定されず、例えば、メチルエチルケトン〔ＭＥＫ〕、メチルイソブチルケトン〔ＭＩＢＫ〕、ジイソブチルケトン〔ＤＩＢＫ〕、ジアセトンアルコール、シクロヘキサノン、イソホロン等のケトン類、酢酸ブチル、酢酸イソペンチル等のエステル類、ジエチレングリコールジメチルエーテル等のエーテル類、トルエン、キシレン等の炭化水素類、Ｎ，Ｎ−ジメチルアセトアミド、Ｎ−メチル−２−ピロリドン等のアミド類を用いることができる。本開示の塗料組成物は、上記有機溶剤を１種のみ用いるものであってもよいし、２種以上の有機溶剤を用いるものであってもよい。上記有機溶剤の配合量は、上記塗料組成物に配合するフッ素ゴムの種類に応じて適宜調整することができる。
【００３１】
本開示の塗料組成物は、更に、安定剤を含むことが好ましい。これにより、塗料安定性に一層優れたものとなる。
上記安定剤としては、オルトギ酸エステル、オルト炭酸エステル、環状オルトエステル、ラクトンアセタール、オルトギ酸トリメチルエステル、オルトギ酸トリエチルエステル、オルト酢酸トリメチルエステル、オルト酢酸トリエチルエステル、オルト炭酸トリメチルエステル、オルト炭酸トリエチルエステル、オルト炭酸テトラメチルエステル、オルト炭酸テトラエチルエステル等のオルトエステル系化合物；モノカルボン酸（蟻酸、酢酸、プロピオン酸等）、ジカルボン酸（シュウ酸、マロン酸、コハク酸等）等の有機酸が挙げられる。なかでも、オルトエステル系化合物が好ましく、オルト酢酸エステル系化合物がより好ましい。
本開示の塗料組成物は、上記安定剤を１種のみ用いるものであってもよいし、２種以上の安定剤を用いるものであってもよい。
【００３２】
上記安定剤は、上記フッ素ゴム１００質量部に対して、１〜８質量部用いることが好ましい。より好ましい下限は２質量部であり、より好ましい上限は６質量部である。
【００３３】
本開示の塗料組成物は、更に、表面調整剤を含むことが好ましい。
上記表面調整剤としてはシロキサン化合物、アクリル系共重合物、メタクリル系共重合物等が例示できる。なかでも、アクリル系共重合物が好ましい。
【００３４】
上記表面調整剤は、上記フッ素ゴム１００質量部に対して、０．０１〜１質量部用いることが好ましい。より好ましい下限は０．０２質量部であり、より好ましい上限は０．５質量部である。
【００３５】
本開示の塗料組成物は、更に、消泡剤を含むことが好ましい。
上記消泡剤としてはシリコン系消泡剤、ポリマー系消泡剤等が例示できる。なかでも、ポリマー系消泡剤が好ましい。
【００３６】
上記消泡剤は、上記フッ素ゴム１００質量部に対して、０．０５〜４質量部用いることが好ましい。より好ましい下限は０．１質量部であり、より好ましい上限は３質量部であり、更に好ましい上限は２質量部である。
【００３７】
本開示の塗料組成物は、上記表面調整剤及び上記消泡剤の両方を含むことが好ましい。これにより、これらの成分の添加量が少なくても、優れた消泡性を実現することができる。更に、層間密着性（特に、上層との密着性）に優れる塗膜を得ることもできる。
上記表面調整剤及び上記消泡剤の質量比（表面調整剤／消泡剤）は、１／２０〜１／５０であることが好ましく、１／３０〜１／４０であることがより好ましい。
【００３８】
本開示の塗料組成物には、上記成分に加え各種添加剤、例えば充填材、着色剤等を配合することができる。
上記充填材としては、カーボンブラック、ホワイトカーボン、炭酸カルシウム、硫酸バリウム、タルク、珪酸カルシウム等が例示できる。
上記着色剤としては、無機顔料、複合酸化物顔料等が例示できる。
【００３９】
本開示の塗料組成物を基材に塗布し、乾燥することにより、塗膜を形成することができる。本開示の塗料組成物を基材に直接塗布してもよいし、プライマー等の他の層を介して塗布してもよい。
【００４０】
上記塗料組成物の塗布は、ハケ塗り、スプレーコーティング、浸漬塗布、フローコーティング、ディスペンサーコーティング、スクリーンコーティング等、公知の塗布方法により行うことができる。
【００４１】
上記塗布・乾燥の後、必要に応じて硬化を行ってもよい。他の層を設ける場合、上記硬化は、一層ごとに行ってもよく、複数の層についてまとめて行ってもよい。また、上記硬化を、上記乾燥と同時に行ってもよい。
乾燥及び硬化の条件は、本開示の塗料組成物の種類等に応じて適宜設定することができる。
【００４２】
本開示の塗料組成物を塗布することが可能な基材としては、金属、コンクリート、プラスチック、石材、木材、紙等からなる基材が使用できる。なかでも、金属からなる基材が好ましい。
【００４３】
上記金属としては、鉄；ステンレス；アルミニウム；銅；真鍮；チタン；亜鉛メッキ、アルミニウムメッキ等を施したメッキ鋼鈑等が挙げられる。なかでもステンレスが好ましい。
【００４４】
本開示は、金属板と、上記金属板の片面又は両面に設けられた、上述の本開示のフッ素ゴム塗料組成物から形成された塗膜とを有することを特徴とする塗装物品にも関する。
本開示の塗装物品は、本開示の塗料組成物から形成された塗膜を有するので、塗膜が基材から欠落しにくく（塗膜がヘタリにくく）、圧縮永久歪みが小さい。したがって、上記塗装物品をシール材に適用する場合には、優れたシール性が得られる。
【００４５】
上記金属板としては、本開示の塗料組成物を塗布することが可能な基材として例示した金属からなる板を使用することができる。
【００４６】
上記本開示の塗料組成物から形成された塗膜は、上記金属板の片面又は両面に設けられる。上記塗膜は、上記金属板の上に直接設けられてもよく、プライマー層等の他の層を介して設けられてもよい。
【００４７】
上記塗膜は、厚みが５〜５０μｍであることが好ましく、１０〜３０μｍであることがより好ましい。
【００４８】
上記塗膜の上に、他の層を更に設けてもよい。
【００４９】
本開示の塗装物品は、例えば、上記金属板上に本開示の塗料組成物を塗布し、乾燥することにより、製造することができる。
上記塗料組成物を塗布・乾燥した後、必要に応じて硬化を行ってもよい。他の層を設ける場合、上記硬化は、一層ごとに行ってもよく、複数の層についてまとめて行ってもよい。また、上記硬化を、上記乾燥と同時に行ってもよい。
乾燥及び硬化の条件は、本開示の塗料組成物の種類等に応じて適宜設定することができる。
【００５０】
本開示の塗料組成物及び塗装物品は、基材から欠落しにくく、圧縮永久歪みが小さいコーティングが要求される分野において使用することができ、例えば、各種シート・ベルト類；Ｏ−リング、ダイヤフラム、バルブシール、化学プラント用ガスケット、エンジンガスケット等のシーリング材；耐薬品性チューブ、燃料ホース、継手等の薬液等流体輸送部材；複写機、プリンター、ファクシミリ等のＯＡ機器用のロール（例えば、定着ロール、圧着ロール）又は搬送ベルト等に使用することができ、中でも、ガスケットに好適に使用することができる。本開示の塗装物品がフッ素ゴムコートガスケット材料であることは、好適な態様の１つである。
【実施例】
【００５１】
次に実施例を挙げて本開示を更に詳しく説明するが、本開示はこれらの実施例のみに限定されるものではない。【００５２】
＜フッ素ゴム塗料組成物の調製＞
実施例１
フッ素ゴムとしてフッ化ビニリデン／ヘキサフルオロプロピレン共重合体（モル比でフッ化ビニリデン：ヘキサフルオロプロピレン＝７８：２２）からなるエラストマーの固形分１００質量部に対し、カーボンブラック５質量部及び受酸剤５質量部をオープンロールにて混練しコンパウンドとした。このコンパウンドを有機溶剤としてのジイソブチルケトン２４０質量部及びイソホロン７０質量部から構成される混合溶媒と混合し、コンパウンド溶液を得た。
一方、ポリオール系加硫剤２質量部と加硫助剤０．５質量部をエタノール１０質量部に溶解し、その中に安定剤として、オルト酢酸エステル系化合物２質量部及び有機酸２質量部を加えた。この溶液を、先に調製したコンパウンド溶液とディスパーで混合し、更に表面調整剤としてのアクリル系共重合物０．０５質量部、消泡剤としてのポリマー系消泡剤１．８質量部、アミノ基含有金属化合物１．２質量部を混合してフッ素ゴム塗料組成物を得た。【００５３】
実施例２〜６
表面調整剤及び消泡剤（又は消泡有機液体）の配合量を表２に示すように変更したこと以外は実施例１と同様にして、フッ素ゴム塗料組成物を得た。
なお、上記消泡有機液体としては、表面張力が０．０２６Ｎ・ｍ−１以下のイソパラフィン系溶剤を用いた。【００５４】
実施例７
安定剤としてオルト酢酸エステル系化合物を配合しなかったこと以外は実施例１と同様にして、フッ素ゴム塗料組成物を得た。【００５５】
実施例８及び９
アミノ基含有金属化合物の配合量を表１に示すように変更したこと以外は実施例１と同様にして、フッ素ゴム塗料組成物を得た。【００５６】
比較例１及び２
ポリオール系加硫剤及びアミノ基含有金属化合物の配合量を表１に示すように変更したこと以外は実施例１と同様にして、フッ素ゴム塗料組成物を得た。【００５７】
比較例３
ポリオール系加硫剤及びアミノ基含有金属化合物の配合量を表１に示すように変更し、かつ安定剤としてオルト酢酸エステル系化合物を配合しなかったこと以外は実施例１と同様にして、フッ素ゴム塗料組成物を得た。【００５８】
比較例４
安定剤としてオルト酢酸エステル系化合物を配合しなかったこと以外は比較例１と同様にして、フッ素ゴム塗料組成物を得た。【００５９】
＜塗膜の作製＞
フッ素コートした手札サイズトレーに上記塗料組成物を２５ｇ入れ全面に伸ばした後室温で３日静置した。次に１００℃で２４時間乾燥した後に、２００℃で６０分焼成した。焼成後フィルムを取り出し、膜厚を測定すると約３００μｍであった。【００６０】
＜塗装板（塗装物品）の作製＞
予めアセトン洗浄しておいたＳＵＳ３０１板上に、上記塗料組成物を１６ミルのアプリケターで塗装した。予備乾燥後、８０〜１００℃で３０分乾燥した後に、２００℃で３０分焼成した。【００６１】
＜塗膜ヘタリ（欠落）＞
上記塗装板を圧縮永久歪み測定用冶具にスペーサーを用いることなく挟み、２００℃で５時間保持した後、塗膜端部の欠落の有無を目視にて観察し、評価した。塗膜のはみだし、欠落の全くないものを○、塗膜の欠落はないが、はみだしのあるものを△、塗膜の欠落のあったものを×とした。結果を表１に示す。【００６２】
＜シール性（圧縮永久歪み）：ＪＩＳ  Ｋ６２６２−５に準拠＞
上記塗膜を厚みが約１０ｍｍになる様に重ね合わせ、ダイヤルゲージで厚みを測定した。次に試料を２５％圧縮加圧下に温度１７５℃で７２時間炉内に置き、ついでこれを炉から取り出し室温で３０分間放冷後ダイヤルゲージで厚みを測定し、次式に従って計算した。結果を表１に示す。【００６３】
圧縮永久ひずみ（率）＝１００×（ｔ０−ｔ１）／（ｔ０−ｔ２）
ただし
ｔ０：圧縮前の厚さ（ｍｍ）
ｔ１：圧縮後の厚さ（ｍｍ）
ｔ２：スペーサーの厚さ（ｍｍ）
圧縮永久ひずみが５０％以下のものを○、５１％〜８９％のものを△、９０％以上のものを×とした。【００６４】
＜消泡性（塗装性）＞
予めアセトンで洗浄しておいたＳＵＳ３０１板上に、上記フッ素ゴム塗料組成物を充分に攪拌した後スクリーン印刷方式により焼成後の塗膜の膜厚が２５μｍとなるように塗布した。１回目の塗布はスクリーンの網目中の空気が塗布膜中に移動してなる泡が多く存在するので、塗布を５回実施し、２回目以降の４回それぞれにおいて、塗布終了直後にストップウォッチをスタートし、塗布膜から泡が完全に消失するまでの時間を計測し、４回の平均値を消泡時間とした。塗布に用いたスクリーン印刷機は一般に市販されている手動印刷方式であり、一般に市販されている７０メッシュリング状パターンのスクリーンを使用した。結果を表２に示す。【００６５】
＜層間密着性（対上塗り層）＞
上記で得た塗装板の塗膜上に、上塗り層としてフッ素ゴム塗料（ＶｄＦ／ＨＦＰ共重合体のメチルエチルケトン〔ＭＥＫ〕溶液）をディップ塗装して、１００℃で３０分乾燥した後に、２００℃で３０分焼成して試験片を得た。
ＪＩＳ  Ｋ５４００に準拠して上記試験片の塗膜面のセロハンテープ剥離を１０回繰り返し、剥離せずに残存した塗膜のマス数（１００マス中）を求めた。
結果を表２に示す。【００６６】
＜塗料安定性（ポットライフ、保管後の塗膜物性）＞
実施例及び比較例で得られたフッ素ゴム塗料組成物を２５℃で表３に示す時間保管した後、Ｂ型粘度計を用いて塗料粘度を測定した。
２５℃で２４時間保管したフッ素ゴム塗料組成物を用いて上記と同様に塗装板を作製し、塗膜物性（塗膜ヘタリ、シール性）を評価した。
結果を表３に示す。【００６７】
【表１】
2020171193.tif 000002
【００６８】
【表２】
2020171193.tif 000003
【００６９】
【表３】
2020171193.tif 000004
【手続補正書】
【提出日】令和3年8月2日(2021.8.2)
【手続補正１】
【補正対象書類名】特許請求の範囲
【補正対象項目名】全文
【補正方法】変更
【補正の内容】
【特許請求の範囲】
【請求項１】
フッ素ゴム、ポリオール系加硫剤、アミノ基含有金属化合物、安定剤及び有機溶剤を含み、
前記フッ素ゴム１００質量部に対し、前記ポリオール系加硫剤及び前記アミノ基含有金属化合物を合計で０．１〜４．９９質量部含み、
前記安定剤がオルトエステル系化合物であることを特徴とするフッ素ゴム塗料組成物。
【請求項２】
前記ポリオール系加硫剤と前記アミノ基含有金属化合物との質量比が１．０：０．１〜１．０：１．２である請求項１記載のフッ素ゴム塗料組成物。
【請求項３】
前記アミノ基含有金属化合物の金属が、Ｓｉ、Ａｌ、Ｔｉ及びＺｒからなる群より選択される少なくとも１種である請求項１又は２記載のフッ素ゴム塗料組成物。
【請求項４】
前記フッ素ゴム１００質量部に対し、前記ポリオール系加硫剤が０．１〜３質量部、前記アミノ基含有金属化合物が０．１〜２質量部である請求項１〜３のいずれかに記載のフッ素ゴム塗料組成物。
【請求項５】
更に、表面調整剤を含む請求項１〜４のいずれかに記載のフッ素ゴム塗料組成物。
【請求項６】
更に、消泡剤を含む請求項１〜５のいずれかに記載のフッ素ゴム塗料組成物。
【請求項７】
金属板と、
前記金属板の片面又は両面に設けられた、請求項１〜６のいずれかに記載のフッ素ゴム塗料組成物から形成された塗膜と
を有することを特徴とする塗装物品。
【請求項８】
フッ素ゴムコートガスケット材料である請求項７記載の塗装物品。
【国際調査報告】
2020171193.tif 000005
2020171193.tif 000006
2020171193.tif 000007
2020171193.tif 000008